(57)【要約】      （修正有）【課題】密封性に寄与する柔軟性と、締付けバンドによる締付け力を受け止める剛性とを合わせもった差し込み型排気管継手に使用されて好適な円筒状ガスケット及びその製造方法並びに該円筒状ガスケットを使用した差し込み型排気管継手を提供すること。【解決手段】円筒状ガスケット２３において、膨張黒鉛からなる耐熱材と金網からなる補強材とは、圧縮されて、互いに絡み合って構造的一体性を有しており、円筒状ガスケット２３の露出した円筒状の内周面１９及び円筒状の外周面２０並びに軸方向の環状の端面２１及び２２の夫々は、耐熱材からなる面と補強材からなる面とが混在した面からなっており、円筒状ガスケット２３において、耐熱材の密度は、１．２１〜１．５８Ｍｇ／ｍ３を呈し、補強材の質量は、円筒状ガスケット２３全体の質量の５０〜８０％を占めている。【選択図】図１
2015111002.tif 000002
【特許請求の範囲】
【請求項１】
金網からなると共に圧縮された補強材と、該補強材の金網の網目を充填していると共に圧縮された膨張黒鉛からなる耐熱材とを具備しており、当該補強材と耐熱材とが互いに絡み合って構造的一体性を有しており、該耐熱材の密度は、１．２１〜１．５８Ｍｇ／ｍ３を呈しており、該補強材の質量は、全体の質量の５０〜８０％の割合を占めていることを特徴とする差し込み型排気管継手に用いられる円筒状ガスケット。
【請求項２】
内周面及び外周面並びに両端面は、耐熱材からなる面からなる請求項１に記載の差し込み型排気管継手に用いられる円筒状ガスケット。
【請求項３】
内周面及び外周面並びに両端面は、耐熱材からなる面と補強材からなる面とが混在した面からなる請求項１に記載の差し込み型排気管継手に用いられる円筒状ガスケット。
【請求項４】
（１）密度が１．０〜１．１５Ｍｇ／ｍ３で、厚さが０．３〜０．６ｍｍの膨張黒鉛シートからなる耐熱材を準備する工程と、
（２）金属細線を織ったり編んだりして得られる金網からなる補強材を準備し、該補強材の長さ方向の一方の端縁と当該端縁に対応する耐熱材の長さ方向の端縁とを合致させて当該耐熱材と補強材とを互いに重ね合わせた重合体を作製する工程と、
（３）円筒状の芯金の外周面に、該重合体を、耐熱材を内側にしてうず巻き状であって耐熱材が１回多くなるように捲回して、内周側及び外周側の両方に耐熱材が露出した筒状母材を作製する工程と、
（４）該筒状母材を金型の円筒状中空部内に挿入すると共に該金型内において該筒状母材をその軸方向に圧縮成形する工程と、
を具備しており、金網からなると共に圧縮された該補強材と、該補強材の金網の網目を充填していると共に圧縮された該膨張黒鉛からなる該耐熱材とを具備しており、当該補強材と耐熱材とが互いに絡み合って構造的一体性を有しており、内周面及び外周面並びに両端面が耐熱材からなる面からなっており、該耐熱材の密度が１．２１〜１．５８Ｍｇ／ｍ３を呈しており、該補強材の質量が全体の５０〜８０％の割合を占めていることを特徴とする差し込み型排気管継手に用いられる円筒状ガスケットの製造方法。
【請求項５】
（１）密度が１．０〜１．１５Ｍｇ／ｍ３で、厚さが０．３〜０．６ｍｍの膨張黒鉛シートからなる耐熱材を準備する工程と、
（２）該耐熱材を、金属細線を織ったり編んだりして得られる金網からなる補強材の二つの層間に挿入すると共に当該挿入された耐熱材を二つの層間に具備した補強材を一対のローラ間の隙間に供給して加圧し、補強材の金網の網目に耐熱材を充填して、補強材からなる面と耐熱材からなる面とが混在して露出した両表面と、補強材の幅方向の両側に耐熱材が充填されない部分とを有する扁平状の複合シート材を形成する工程と、
（３）芯金の回りに該扁平状の複合シート材を少なくとも三回捲回して筒状母材を形成する工程と、
（４）該筒状母材を金型の円筒状中空部内に挿入すると共に該金型内において該筒状母材をその軸方向に圧縮成形する工程と、
を具備しており、金網からなると共に圧縮された該補強材と、該補強材の金網の網目を充填していると共に圧縮された該膨張黒鉛からなる該耐熱材とを具備しており、補強材と耐熱材とが互いに絡み合って構造的一体性を有しており、内周面及び外周面並びに両端面が耐熱材からなる面と補強材からなる面とが混在した面からなっており、該耐熱材の密度が１．２１〜１．５８Ｍｇ／ｍ３を呈しており、該補強材の質量が全体の質量の５０〜８０％の割合を占めていることを特徴とする差し込み型排気管継手に用いられる円筒状ガスケットの製造方法。
【請求項６】
管端部、当該管端部に環状肩部を介して拡径して設けられた拡径円筒部、当該拡径円筒部の軸方向の一方の端部に設けられた開口端部、当該開口端部の外周面に径方向外方に伸びて設けられたフランジ部、該拡径円筒部及びフランジ部に該開口端部の環状端面から軸方向に沿いかつ円周方向に等配されて設けられた複数個のスリットを夫々備えた外管と、当該外管の拡径円筒部の内部を通ると共に一端部で外管の管端部に嵌合された管端部、当該管端部の他端部の外周面に立設されたフランジを備えた内管と、該内管の管端部の円筒外面と外管の拡径円筒部の円筒内面との間の環状隙間に嵌合された請求項１から３のいずれか一項に記載の円筒状ガスケットと、締付により、外管の管端部の円筒内面を円筒状ガスケットの円筒状の外周面に押し付け、この押し付けを介して円筒ガスケットの円筒状の内周面を内管の管端部の円筒外面に押し付けるべく、外管の拡径円筒部の円筒外面に配された締付けバンドとを具備しており、該円筒状ガスケットは、環状隙間において、軸方向の一方の端部の環状の端面が内管のフランジに当接して配されている差し込み型排気管継手。
【発明の詳細な説明】
【技術分野】
【０００１】
本発明は、ＡＴＶ（Ａｌｌ  Ｔｅｒｒａｉｎ  Ｖｅｈｉｃｌｅ：四輪バギー）、雪上車、二輪自動車等の車輌に使用される差し込み型排気管継手に使用されて好適な円筒状ガスケット及びその製造方法並びに該円筒状ガスケットを使用した差し込み型排気管継手に関する。
【背景技術】
【０００２】
差し込み型の排気管継手は、内管と、この内管の外径とほぼ同一の内径を有する外管とを有し、外管は、その管端部に径拡大端部を有しており、内管は、外管の径拡大部を通ると共に一端部で外管の管端部に嵌合する管端部とを有しており、内管の管端部と外管の径拡大部との間の環状の隙間の中にガスケットが嵌められ、外管の外周面に配された締付けバンドにより、内、外管の間における隙間をシールするようになっている（特許文献１、特許文献２及び特許文献３参照）。
【０００３】
そして、上記排気管継手に使用されるガスケットとして、膨張黒鉛シートを一定の幅と、長さとを有するように切断して条片とし、この条片の上に、該膨張黒鉛シートの長さとほぼ等しい長さに切断した金網を重ね合わせ、これを円筒状の芯金の回りに、金網を内側として捲回して円筒状体を作製し、この円筒状体を金型内に入れ、その軸線方向に圧縮成形し、内周面に金網又は膨張黒鉛が露出し、その両端面と外周面とは、膨張黒鉛によって覆われたガスケットが提案されている（特許文献１及び特許文献３参照）。
【０００４】
また、膨張黒鉛シートの表面全面に金属製の網材により包囲してなるガスケット主体を設け、該ガスケット主体を環状に湾曲してプレス機により圧縮して膨張黒鉛と網材とを一体的に固着した環状ガスケットも提案されている（特許文献４参照）。
【０００５】
上記特許文献１乃至特許文献３において提案されたガスケットに使用される膨張黒鉛において、耐熱性、耐薬品性、低摩擦性を有するという特性は、普通の黒鉛（グラファイト）と実質的に同等であるが、斯かる膨張黒鉛は、結合剤を使用することなく、加圧することによって容易に薄板やブロックに成形でき、得られた造形物は、前記黒鉛と異なり、柔軟で、可撓性を有するという特性を有している。
【０００６】
したがって、排気管継手の内管と外管の径拡大部との間に配された膨張黒鉛と金網からなるガスケットは、内管内を流動する排気ガスの熱により体積膨張すると共に柔軟性と可撓性を有しているので、内管と外管との間の隙間に良く順応し、適合して内管と外管との間の密封性を向上させることができるというものである（特許文献１参照）。
【先行技術文献】
【特許文献】
【０００７】
【特許文献１】特開昭６１−２４４８１５号公報
【特許文献２】実公平６−３６２７３号公報
【特許文献３】特開平６−１４６８７５号公報
【特許文献４】実開平５−４７６２０号公報
【発明の開示】
【発明が解決しようとする課題】
【０００８】
しかしながら、近年においては、騒音対策として排気管が大型化し、また排気ガス対策として排気管には触媒装置が装着されるようになり、差し込み型排気管継手に過大な荷重が付加されるようになっている。特に、悪路走行により該継手に振動荷重、曲げトルクや内、外管間にこじれが繰返し生じることになる。
【０００９】
上記した繰返し生じる振動荷重、曲げトルクやこじれに対し、ガスケットには、密封性を発揮させるために要求される柔軟性と、締付けバンドで締め付ける際にヘタリ等を生じることなく締付け力を受け止める剛性とが要求される。この相反する二つの性能に対し、上記した従来のガスケットは、柔軟性又は剛性のいずれかの性能に特化しており、双方の性能を両立させることが難しく、その結果、剛性に特化したガスケットにおいては、密封性に問題を生じ、一方、柔軟性に特化したガスケットにおいては、ガスケットのヘタリ等に起因する締付けバンドの緩み等により、内、外管間における隙間の密封性を低下させるという問題を生じる虞がある。
【００１０】
本発明は前記諸点に鑑みてなされたものであり、その目的とするところは、密封性に寄与する柔軟性と、締付けバンドによる締付け力を受け止める剛性とを合わせもった差し込み型排気管継手に使用されて好適な円筒状ガスケット及びその製造方法並びに該円筒状ガスケットを使用した差し込み型排気管継手を提供することにある。
【課題を解決するための手段】
【００１１】
本発明の差し込み型排気管継手に用いられる円筒状ガスケットは、金網からなると共に圧縮された補強材と、該補強材の金網の網目を充填していると共に圧縮された膨張黒鉛からなる耐熱材とを具備しており、当該補強材と耐熱材とが互いに絡み合って構造的一体性を有しており、該耐熱材の密度は、１．２１〜１．５８Ｍｇ／ｍ３を呈しており、該補強材の質量は、全体の質量の５０〜８０％の割合を占めていることを特徴とする。
【００１２】
本発明によれば、金網からなると共に圧縮された補強材が全体の質量に対して５０〜８０％であるために、締付けバンドによる締付力や振動による荷重を主として金網からなる補強材で受けることができる結果、ヘタリを生じ難く、また、耐熱材の密度が１．２１〜１．５８Mｇ／ｍ３を呈しているために、密封性に必要な柔軟性を充分に得ることができ、而して、柔軟性と剛性との相反する二つの性能を併せもつと共に差し込み型排気管継手に使用されて好適な円筒状ガスケットを提供できる。
【００１３】
金網からなると共に圧縮された該補強材と、該補強材の金網の網目を充填していると共に圧縮された該膨張黒鉛からなる該耐熱材とを具備しており、当該補強材と耐熱材とが互いに絡み合って構造的一体性を有しており、内周面及び外周面並びに両端面が耐熱材からなる面からなっており、該耐熱材の密度が１．２１〜１．５８Ｍｇ／ｍ３を呈しており、該補強材の質量が全体の５０〜８０％の割合を占めていると共に差し込み型排気管継手に用いられる本発明の円筒状ガスケットの第一の製造方法は、（１）密度が１．０〜１．１５Ｍｇ／ｍ３で、厚さが０．３〜０．６ｍｍの膨張黒鉛シートからなる耐熱材を準備する工程と、（２）金属細線を織ったり編んだりして得られる金網からなる補強材を準備し、該補強材の長さ方向の一方の端縁と当該端縁に対応する耐熱材の長さ方向の端縁とを合致させて当該耐熱材と補強材とを互いに重ね合わせた重合体を作製する工程と、（３）円筒状の芯金の外周面に、該重合体を、耐熱材を内側にしてうず巻き状であって耐熱材が１回多くなるように捲回して、内周側及び外周側の両方に耐熱材が露出した筒状母材を作製する工程と、（４）該筒状母材を金型の円筒状中空部内に挿入すると共に該金型内において該筒状母材をその軸方向に圧縮成形する工程とを具備していることを特徴とする。
【００１４】
金網からなると共に圧縮された該補強材と、該補強材の金網の網目を充填していると共に圧縮された該膨張黒鉛からなる該耐熱材とを具備しており、補強材と耐熱材とが互いに絡み合って構造的一体性を有しており、内周面及び外周面並びに両端面が耐熱材からなる面と補強材からなる面とが混在した面からなっており、該耐熱材の密度が１．２１〜１．５８Ｍｇ／ｍ３を呈しており、該補強材の質量が全体の質量の５０〜８０％の割合を占めていると共に差し込み型排気管継手に用いられる本発明の円筒状ガスケットの第二の製造方法は、（１）密度が１．０〜１．１５Ｍｇ／ｍ３で、厚さが０．３〜０．６ｍｍの膨張黒鉛シートからなる耐熱材を準備する工程と、（２）該耐熱材を、金属細線を織ったり編んだりして得られる金網からなる補強材の二つの層間に挿入すると共に当該挿入された耐熱材を二つの層間に具備した補強材を一対のローラ間の隙間に供給して加圧し、補強材の金網の網目に耐熱材を充填して、補強材からなる面と耐熱材からなる面とが混在して露出した両表面と、補強材の幅方向の両側に耐熱材が充填されない部分とを有する扁平状の複合シート材を形成する工程と、（３）芯金の回りに該扁平状の複合シート材を少なくとも三回捲回して筒状母材を形成する工程と、（４）該筒状母材を金型の円筒状中空部内に挿入すると共に該金型内において該筒状母材をその軸方向に圧縮成形する工程とを具備していることを特徴とする。
【００１５】
本発明の円筒状ガスケットの第一及び第二の製造方法によれば、膨張黒鉛からなる耐熱材の密度と金網からなる補強材の質量との関係において、耐熱材の密度が１．２１〜１．５８Ｍｇ／ｍ３であり、補強材の質量が全体の質量の５０〜８０％を占めるようにして円筒状ガスケットを製造するために、密封性に寄与する柔軟性と、締付けバンドによる締付け力を受け止める剛性とを合わせもった円筒状ガスケットを得ることができる。
【００１６】
本発明の差し込み型排気管継手は、管端部、当該管端部に環状肩部を介して拡径して設けられた拡径円筒部、当該拡径円筒部の軸方向の一方の端部に設けられた開口端部、当該開口端部の外周面に径方向外方に伸びて設けられたフランジ部、該拡径円筒部及びフランジ部に開口端部の環状端面から軸方向に沿いかつ円周方向に等配されて設けられた複数個のスリットを夫々備えた外管と、当該外管の拡径円筒部の内部を通ると共に一端部で外管の管端部に嵌合された管端部、当該管端部の他端部の円筒外面に立設されたフランジを備えた内管と、該内管の管端部の円筒外面と外管の拡径円筒部の円筒内面との間の環状隙間に嵌合された上記の円筒状ガスケットと、締め付けにより、外管の管端部の円筒内面を円筒状ガスケットの円筒状の外周面に押し付け、この押し付けを介して円筒ガスケットの円筒状の内周面を内管の管端部の円筒外面に押し付けるべく、外管の管端部の円筒外面に配された締付けバンドとを具備しており、該円筒状ガスケットは、環状隙間において、軸方向の一方の端部の環状の端面が内管のフランジに当接して配されている。
【００１７】
本発明の差し込み型排気管継手によれば、内管の管端部の外周面と外管の拡径円筒部の円筒内面との間の環状隙間に嵌合された円筒状ガスケットは、該耐熱材の密度が１．２１〜１．５８Ｍｇ／ｍ３を呈しており、該補強材の質量が全体の質量の５０〜８０％の割合を占めていることから、密封性に寄与する柔軟性と、締付けバンドによる締付け力を受け止める剛性とを合わせもっており、その結果、内管と外管との間における隙間の密封性が向上され、当該隙間からの排気ガスの漏洩が極力防止される。
【発明の効果】
【００１８】
本発明によれば、膨張黒鉛からなる耐熱材の密度が１．２１〜１．５８Ｍｇ／ｍ３であって、金網からなる補強材の質量が全体の質量の５０〜８０％を占めているので、密封性に寄与する柔軟性と、締付けバンドによる締付け力を受け止める剛性とを合わせもった円筒状ガスケット及びその製造方法を、また、当該円筒状ガスケットを組込むことにより、内管と外管との間における隙間の密封性を向上でき、当該隙間からの排気ガスの漏洩を極力防止することができる差し込み型排気管継手を夫々提供することができる。
【図面の簡単な説明】
【００１９】
【図１】図１は、本発明の実施の形態の一例で製造された円筒状ガスケットの斜視図である。
【図２】図２は、図１のＩI−ＩI線矢視断面図である。
【図３】図３は、本発明の円筒状ガスケットの製造工程における膨張黒鉛シートからなる耐熱材の斜視図である。
【図４】図４は、本発明の円筒状ガスケットの製造工程における補強材の形成方法の説明図である。
【図５】図５は、補強材の金網の網目の平面説明図である。
【図６】図６は、本発明の円筒状ガスケットの製造工程における重合体の斜視説明図である。
【図７】図７は、本発明の円筒状ガスケットの製造工程における筒状母材の平面説明図である。
【図８】図８は、図７に示す筒状母材のＶＩＩＩ−ＶＩＩＩ線矢視断面説明図である。
【図９】図９は、本発明の円筒状ガスケットの製造工程における金型中に筒状母材を挿入した状態を示す断面説明図である。
【図１０】図１０は、本発明の円筒状ガスケットの製造工程における複合シート材の第一の形成方法の説明図である。
【図１１】図１１は、図１０に示す複合シート材の製造工程における円筒状編組金網からなる補強材内に膨張黒鉛シートからなる耐熱材を挿入し、該補強材を扁平状に変形させると共に扁平状に形成された補強材内に膨張黒鉛シートからなる耐熱材が配された状態の断面説明図である。
【図１２】図１２は、図１０に示す製造工程を経て製造された複合シート材の断面説明図である。
【図１３】図１３は、本発明の円筒状ガスケットの製造工程における複合シート材の第二の形成方法の説明図である。
【図１４】図１４は、本発明の円筒状ガスケットの製造工程における複合シート材の第二の形成方法の説明図である。
【図１５】図１５は、本発明の円筒状ガスケットの製造工程における筒状母材の平面説明図である。
【図１６】図１６は、図１５に示す筒状母材のＸＶＩ−ＸＶＩ線矢視断面説明図である。
【図１７】図１７は、本発明の円筒状ガスケットの一例を組込んだ差し込み型排気管継手の縦断面説明図である。
【図１８】図１８は、差し込み型排気管継手の内管の斜視説明図である。
【図１９】図１９は、差し込み型排気管継手の外管の斜視説明図である。
【図２０】図２０は、差し込み型排気管継手の締付けバンドの斜視説明図である。
【発明を実施するための形態】
【００２０】
次に、本発明及びその実施の形態を、図に示す好ましい実施例に基づいて更に詳細に説明する。なお、本発明はこれらの実施例に何等限定されないのである。
【００２１】
本発明の円筒状ガスケットにおける構成材料及び円筒状ガスケットの製造方法について説明する。 
【００２２】
＜耐熱材及びその製造方法について＞
濃度９８％の濃硫酸を攪拌しながら、酸化剤として過酸化水素の６０％水溶液を加え、これを反応液とする。この反応液を冷却して１０℃の温度に保持し、該反応液に粒度３０〜８０メッシュの鱗片状天然黒鉛粉末を添加して３０分間反応を行う。反応後、吸引濾過して酸処理黒鉛粉末を分離し、該酸処理黒鉛粉末を水で１０分間撹拌して吸引濾過するという洗浄作業を２回繰り返し、酸処理黒鉛粉末から硫酸分を充分除去する。ついで、硫酸分を充分除去した酸処理黒鉛粉末を１１０℃の温度に保持した乾燥炉で３時間乾燥し、これを酸処理黒鉛粉末とする。
【００２３】
上記酸処理黒鉛粉末を、９５０〜１２００℃の温度で１〜１０秒間加熱（膨張）処理して分解ガスを発生せしめ、そのガス圧により黒鉛層間を拡張して膨張させた膨張黒鉛粒子（膨張倍率２４０〜３００倍）を形成する。この膨張黒鉛粒子を所望のロール隙間に調整した双ローラ装置に供給してロール成形し、所望の厚さの膨張黒鉛シートを作製し、この膨張黒鉛シートを耐熱材とする。
【００２４】
耐熱材は、密度が１．０〜１．１５Ｍｇ／ｍ３程度で、厚さは、０．３〜０．６ｍｍ程度のシート材が使用されて好適である。 
【００２５】
＜補強材について＞
補強材は、鉄系としてオーステナイト系のＳＵＳ３０４、ＳＵＳ３１０Ｓ、ＳＵＳ３１６、フェライト系のＳＵＳ４３０などのステンレス鋼線、鉄線（ＪＩＳＧ３５３２）もしくは亜鉛メッキ鋼線（ＪＩＳＧ３５４７）又は銅系として銅−ニッケル合金（白銅）線、銅−ニッケル−亜鉛合金（洋白）線、黄銅線、ベリリウム銅線からなる金属細線を一本又は二本以上を使用して織ったり、編んだりして形成される織組金網又は編組金網が使用される。
【００２６】
金網を形成する金属細線において、線径は、０．２０〜０．３２ｍｍ程度のものが使用され、該線径の金属細線で形成された補強材の金網の網目の目幅(編組金網を示す図５参照)は縦２．５〜６ｍｍ、横１．５〜５ｍｍ程度のものが使用されて好適である。
【００２７】
次に、上記した構成材料からなる円筒状ガスケットの製造方法について、図面に基づき説明する。
【００２８】
＜円筒状ガスケットの第一の製造方法＞
（第一工程）
密度が１．０〜１．１５Ｍｇ／ｍ３であって、厚さが０．３〜０．６ｍｍ、幅がｄ、長さがｌの膨張黒鉛シートからなる耐熱材１を準備する（図３参照）。
【００２９】
（第二工程）
図４に示すように、線径が０．２０〜０．３２ｍｍの金属細線を編み機（図示せず）で連続的に編んで得られる網目の目幅が縦２．５〜６ｍｍ、横１．５〜５ｍｍ程度（図５参照）の円筒状編組金網からなる補強材２を一対のローラ３及び４間に通して所定の幅Ｄ（Ｄ＜ｄ）の帯状金網５を作製し、帯状金網５を所定の長さＬ（Ｌ＜ｌ）に切断した補強材２を準備する。
【００３０】
（第三工程）
図６に示すように、補強材２の長さ方向の端縁８と当該端縁８に対応する耐熱材ｌの長さ方向の端縁９とを合致させて当該耐熱材１と補強材２とを互いに重ね合わせて、後述する円筒状ガスケット２３（図１参照）において円筒状の内周面１９及び円筒状の外周面２０並びに環状の両端面２１及び２２に耐熱材１が露出するようにすべく、円筒状ガスケット２３の両端面２１及び２２となる補強材２の幅方向の両端６及び７と耐熱材１の幅方向の両端を面一とした重合体１０を作製するか、又は、図６に示すように、円筒状ガスケット２３の両端面２１及び２２となる補強材２の幅方向の両端６及７から耐熱材１が幅方向にはみ出し量δ（２δ＋Ｄ＝ｄ）だけはみ出した重合体１０を作製する。
【００３１】
（第四工程）
重合体１０を、図７及び図８に示すように、耐熱材１を内側にしてうず巻き状であって耐熱材１が１回多くなるように捲回して、内周側及び外周側の両方に耐熱材１が露出した筒状母材１１を形成する。耐熱材１としては、筒状母材１１における耐熱材１の巻き回数が補強材２の巻き回数よりも多くなるように、補強材２の長さＬに対して（１．３×Ｌ）ｍｍから（１．５×Ｌ）ｍｍの長さｌを有したものが予め準備される。筒状母材１１において、図８に示すように、耐熱材１は、軸方向の一方の端縁側において補強材２の一方の端縁６から軸方向にδだけはみ出しており、また軸方向の他方の端縁側において補強材２の他方の端縁７から軸方向にδだけはみ出している。
【００３２】
（第五工程）
内部に貫通孔１２を有するキャビティ１３の当該貫通孔１２に段付きコア１４を嵌挿することによって内部に中空円筒部１５が形成された図９に示すような金型１６を準備し、該金型１６の段付きコア１４に筒状母材１１を挿入する。 
【００３３】
金型１６の中空円筒部１５に配された筒状母材１１をパンチ１７でコア軸方向に９８〜２９４Ｎ／ｍｍ２（１〜３トン／ｃｍ２）の圧力で圧縮成形し、図１及び図２に示すような、貫通孔１８を規定する円筒状の内周面１９と、円筒状の外周面２０と、環状の端面２１及び２２とを備えた円筒状ガスケット２３を作製する。
【００３４】
筒状母材１１の圧縮成形により作製された円筒状ガスケット２３において、膨張黒鉛からなる耐熱材１と金網からなる補強材２とは、圧縮されて、互いに絡み合って構造的一体性を有しており、当該円筒状ガスケット２３の内周面１９及び外周面２０並びに端面２１及び２２は、耐熱材１からなる面からなっており、円筒状ガスケット２３において、耐熱材１の密度は、１．２１〜１．５８Ｍｇ／ｍ３を呈し、補強材２の質量は、円筒状ガスケット２３全体の質量の５０〜８０％を占めている。
【００３５】
＜円筒状ガスケットの第二の製造方法＞
（第一工程）
前記第一の製造方法と同様、密度が１．０〜１．１５Ｍｇ／ｍ３であって、厚さが０．３〜０．６ｍｍの膨張黒鉛シートからなる耐熱材１を準備する（図３参照）
。
【００３６】
（第二工程）
＜複合シート材の第一の製法＞
線径が０．２０〜０．３２ｍｍの金属細線を編み機(図示せず)で連続的に編んで得られる網目の目幅が縦２．５〜６ｍｍ、横１．５〜５ｍｍ程度（図５参照）の円筒状編組金網からなる補強材２の金網からなる二つの層間となる内部に、前記耐熱材１と同様であるが、補強材２の直径よりも小さい幅ｄを有する耐熱材１を連続的に挿入(図１０及び図１１参照)し、挿入された耐熱材１を金網からなる二つの層間に具備した補強材２をその挿入開始端側から平滑な円筒状の外周面を有する一対の円筒ローラ２４及び２５間の隙間Δ１に供給し耐熱材１の厚さ方向に加圧してこれら補強材２と耐熱材１とを一体化し、補強材２の金網の網目に耐熱材１を充填して、補強材２からなる面２６と耐熱材１からなる面２７とが混在して露出した両表面２８ａ及び２８ｂと、補強材２の幅方向の両側に耐熱材１が充填されない部分２９及び２９とを有する扁平状の複合シート材３０（図１２参照）を作製する。
【００３７】
＜複合シート材の第二の製法＞
図４に示すように、線径０．２０〜０．３２ｍｍの金属細線を円筒状に編んで形成した網目の目幅が縦２．５〜６ｍｍ、横１．５〜５ｍｍ程度（図５参照）の円筒状編組金網からなる補強材２をローラ３及び４間に通して所定の幅の帯状金網５を作製し、帯状金網５を所定の長さに切断した補強材２を準備する。
【００３８】
図１３に示すように、帯状金網５からなる補強材２の金網からなる二つの層間となる内部に、補強材２の幅Ｄよりも小さい幅ｄを有する耐熱材１を挿入すると共に、これら耐熱材１を金網からなる二つの層間に具備した補強材２を、図１４に示すように、ローラ３１及び３２間の隙間Δ１に供給し該耐熱材１の厚さ方向に加圧してこれら補強材２と耐熱材１とを一体化し、補強材２の金網の網目に耐熱材１を充填して、補強材２からなる面２６と耐熱材１からなる面２７とが混在して露出した両表面２８ａ及び２８ｂと、補強材２の幅方向の両側に耐熱材１が充填されない部分２９及び２９とを有する扁平状の複合シート材３０（図１２参照）を作製する。
【００３９】
上記第一及び第二の製法において、一対の円筒ローラ２４及び２５並びに一対のローラ３１及び３２間の隙間Δ１は、０．４〜０．６ｍｍ程度が適当である。
【００４０】
この複合シート材３０における金網からなる補強材２は、最終の円筒状ガスケット中に占める補強材２の量となるものであり、補強材２の金網の網目の目幅、金網を形成する金属細線の線径又は金属細線を一本編み又は二本編みして形成される金網によって調整される。
【００４１】
（第三工程）
円筒状の芯金の回りに、扁平状の複合シート材３０を三周分捲回して筒状母材３３を作製する（図１５及び図１６参照）。
【００４２】
（第四工程）
前記第一の方法と同様の金型１６を準備し、該金型１６の段付きコア１４に筒状母材３３を挿入する。 
【００４３】
金型１６の中空円筒部１５に配された筒状母材３３をパンチ１７でコア軸方向に９８〜２９４Ｎ／ｍｍ２（１〜３トン／ｃｍ２）の圧力で圧縮成形し、図１に示すような、貫通孔１８を規定する円筒状の内周面１９と円筒状の外周面２０と環状の端面２１及び２２を備えた円筒状ガスケット２３を作製する。
【００４４】
筒状母材３３の圧縮成形により作成された円筒状ガスケット２３において、膨張黒鉛からなる耐熱材１と金網からなる補強材２とは、圧縮されて、互いに絡み合って構造的一体性を有しており、円筒状ガスケット２３の露出した円筒状の内周面１９及び円筒状の外周面２０並びに軸方向の環状の端面２１及び２２の夫々は、耐熱材１からなる面と補強材２からなる面とが混在した面からなっており、円筒状ガスケット２３において、耐熱材１の密度は、１．２１〜１．５８Ｍｇ／ｍ３を呈し、補強材２の質量は、円筒状ガスケット２３全体の質量の５０〜８０％を占めている。
【００４５】
上記した性能を発揮する円筒状ガスケット２３は、図１７に示す差し込み型排気管継手に組み込まれて使用される。すなわち、図１７に示す差し込み型排気管継手において、管端部３４、管端部３４にテーパ状の環状肩部３５を介して拡径して設けられた拡径円筒部３６、拡径円筒部３６の軸方向の一方の端部に設けられた開口端部３７、開口端部３７の外周面に径方向外方に伸びて設けられたフランジ部３８並びに拡径円筒部３６及びフランジ部３８に開口端部３７の環状端面３７ａから軸方向に沿いかつ円周方向に等配されて設けられた複数個のスリット３９を夫々備えた外管４０（図１７及び図１９参照）と、外管４０の拡径円筒部３６の内部を通ると共に軸方向の一端部４１ａで外管４０の管端部３４に嵌合された管端部４１、管端部４１の軸方向の他端部４２の円筒外面に立設されたフランジ４３を備えた内管４４（図１７及び図１８参照）と、内管４４の管端部４１の円筒外面４５と外管４０の拡径円筒部３６の円筒内面４６との間の環状隙間４７に嵌合された前記円筒状ガスケット２３と、拡径円筒部３６の円筒外面４８に配された締付けバンド４９（図２０参照）とを具備しており、締付けバンド４９は、その円筒本体４９ａから径方向外方に一体的に突設した一対の耳部５０及び５１の貫通孔５２及び５３に挿入されたボルトなどの締結具５４の締め付けによる円筒本体４９ａの縮径で、円筒本体４９ａの内周面４９ｂを介して外管４０の拡径円筒部３６の円筒内面４６を円筒状ガスケット２３の円筒状の外周面２０に押し付け、この押し付けを介して円筒ガスケット２３の円筒状の内周面１９を内管４４の管端部４１の円筒外面４５に押し付けるようになっており、円筒状ガスケット２３は、環状隙間４７において、軸方向の一方の端部２３ａの端面２２が内管４４のフランジ４３に当接して配されており、而して、円筒状ガスケット２３は、内管４４と外管４０との間の環状隙間４７を密封し、当該環状隙間４７からの排気ガスの漏洩を防止するようになっている。
【００４６】
上記した差し込み型排気管継手において、締付けバンド４９の軸方向の端部５４及び５５の内の一方の端部５４には、径方向内方に向かって突出するフック部５６が設けられており、外管４０の拡径円筒部３６のフランジ部３８に形成された切欠き部５７と同様の横断面を有しているフック部５６は、締付けバンド４９が外管４０の拡径円筒部３６の外周面４８に装着されたとき、フランジ部３８に形成された切欠き部５７を自由に通過して、その内面で内管４４のフランジ４３の軸方向側面に接触し、内管４４のフランジ４３に係合するために、外管４０はそのフランジ部３８において締付けバンド４９と軸方向に係合する結果、内管４４と外管４０とに両者を軸方向に離間させる力が作用しても、内管４４と外管４０とは軸方向に離脱することがない。
【００４７】
なお、本発明においては、剛性が高められている円筒状ガスケット２３は、締付けバンド４９による大きな締付け力によってもヘタリ等の不具合を生じることがないので、締付けバンド４９に形成されたフック部５６と外管４０のフランジ部３８に形成された切欠き部５７とを必ずしも設けなくてもよい。
【実施例】
【００４８】
次に、本発明を実施例に基づき詳細に説明する。なお、本発明はこれら実施例に何等限定されない。
【００４９】
実施例１
密度が１．０Ｍｇ／ｍ３であって、厚さが０．４ｍｍの膨張黒鉛シートからなる耐熱材を準備した。
【００５０】
金属細線として線径０．２８ｍｍのオーステナイト系ステンレス鋼線（ＳＵＳ３０４）を一本使用して網目の目幅が縦２ｍｍ、横２．５ｍｍ程度の円筒状編組金網を作製し、これを一対のローラ間に通して帯状金網とし、これを補強材とした。
【００５１】
円筒状ガスケットの環状の端面となる補強材の幅方向の両端縁から耐熱材が幅方向にはみ出していると共に、補強材の長さ方向の一方の端縁と当該端縁に対応する耐熱材の長さ方向の端縁を合致させて当該耐熱材と補強材とを互いに重ね合わせた重合体を作製した。
【００５２】
円筒状の芯金の外周面に、重合体を、耐熱材を内側にしてうず巻き状であって耐熱材が１回多くなるように捲回して、内周側及び外周側の両方に耐熱材が露出した筒状母材を作製した。この筒状母材においては、耐熱材の軸方向の両端部はそれぞれ補強材の軸方向に突出（はみ出し）している。
【００５３】
内面に貫通孔を有するキャビティの該貫通孔に段付きコアを嵌挿することによって内部に中空円筒部が形成された図９に示す金型を準備し、該金型の段付きコアに筒状母材を挿入した。
【００５４】
金型の中空円筒部に配した筒状母材をコア軸方向に１９６Ｎ／ｍｍ２（２トン／ｃｍ２）の圧力で圧縮成形し、貫通孔を規定する円筒状の内周面と円筒状の外周面と環状の端面とを備えた円筒状ガスケットを作製した。この円筒状ガスケットにおいて、耐熱材の密度は１．２１Ｍｇ／ｍ３であり、補強材の質量は、円筒状ガスケットの質量の６０％を占めるものであった。
【００５５】
実施例２
密度が１．０Ｍｇ／ｍ３であって、厚さが０．４ｍｍの膨張黒鉛シートからなる耐熱材を準備した。
【００５６】
金属細線として線径０．２８ｍｍのオーステナイト系ステンレス鋼線を一本使用して網目の目幅が縦４ｍｍ、横５ｍｍの円筒状編組金網を作製し、これを一対のローラ間に通して帯状金網とし、これを補強材とした。
【００５７】
以下、実施例１と同様の方法で、貫通孔を規定する円筒状の内周面と円筒状の外周面と環状の端面とを備えた円筒状ガスケットを作製した。この円筒状ガスケットにおいて、耐熱材の密度は１．２３Ｍｇ／ｍ３であり、補強材の質量は、円筒状ガスケットの質量の５８％を占めるものであった。    
【００５８】
実施例３
密度が１．１５Ｍｇ／ｍ３であって、厚さが０．４ｍｍの膨張黒鉛シートからなる耐熱材を準備した。
【００５９】
補強材として、実施例１と同様の補強材を使用した。
【００６０】
以下、実施例１と同様の方法で、円筒状ガスケットを作製した。この円筒状ガスケットにおいて、耐熱材の密度１．３０Ｍｇ／ｍ３であり、補強材の質量は、円筒状ガスケットの質量の６３％を占めるものであった。
【００６１】
実施例４
耐熱材として、実施例３と同様の密度が１．１５Ｍｇ／ｍ３であって、厚さが０．４ｍｍの膨張黒鉛シートからなる耐熱材を準備した。
【００６２】
金属細線として線径０．２８ｍｍのオーステナイト系ステンレス鋼線を一本使用して網目の目幅が縦４ｍｍ、横５ｍｍの円筒状編組金網からなる補強材の内部に、耐熱材を連続的に挿入し、該耐熱材を挿入した補強材をその挿入開始端側から平滑な円筒状の外周面を有する一対の円筒ローラ間の隙間（０．５ｍｍ）に供給し該耐熱材の厚さ方向に加圧して該膨張黒鉛シートからなる耐熱材と該円筒状編組金網からなる補強材とを一体化し、補強材の金網の網目に耐熱材を充填して、補強材からなる面と耐熱材からなる面とが混在して露出した両表面と、補強材の幅方向の両側に耐熱材が充填されない部分とを有する扁平状の複合シート材を作製した。
【００６３】
以下、前記実施例１と同様の方法で円筒状ガスケットを作製した。この円筒状ガスケットにおいて、耐熱材の密度は１．４２Ｍｇ／ｍ３であり、補強材の質量は、円筒状ガスケットの質量の７５％を占めるものであった。
【００６４】
実施例５
密度が１．１５Ｍｇ／ｍ３であって、厚さが０．４ｍｍの膨張黒鉛シートからなる耐熱材を準備した。
【００６５】
金属細線として線径０．２８ｍｍのオーステナイト系ステンレス鋼線（ＳＵＳ３０４）を二本使用して円筒状編組金網からなる補強材の内部に、耐熱材を連続的に挿入し、該耐熱材を挿入した補強材をその挿入開始端側から平滑な円筒状の外周面を有する一対の円筒ローラ間の隙間（０．４５ｍｍ）に供給し該耐熱材の厚さ方向に加圧して補強材と耐熱材とを一体化し、補強材の金網の網目に耐熱材を充填して、補強材からなる面と耐熱材からなる面とが混在して露出した両表面と、補強材の幅方向の両側に耐熱材が充填されない部分とを有する扁平状の複合シート材を作製した。
【００６６】
以下、前記実施例１と同様の方法で円筒状ガスケットを作製した。この円筒状ガスケットにおいて、耐熱材の密度は１．５２Ｍｇ／ｍ３であり、補強材の質量は、円筒状ガスケットの質量の８０％を占めるものであった。
【００６７】
比較例１
密度が１．０Ｍｇ／ｍ３であって、厚さが０．４ｍｍの膨張黒鉛シートからなる耐熱材を準備した。
【００６８】
金属細線として線径０．１５ｍｍのオーステナイト系ステンレス鋼線を一本使用して編み機(図示せず)で連続的に編んで得られる網目の目幅が縦４ｍｍ、横３ｍｍ程度の円筒状編組金網を一対のローラ間に通して所定の幅の帯状金網を作製し、帯状金網を所定の長さに切断した補強材を準備した。
【００６９】
円筒状ガスケットの環状の端面となる補強材の幅方向の両端縁から耐熱材が幅方向にはみ出していると共に、補強材の長さ方向の一方の端縁と当該端縁に対応する耐熱材の長さ方向の端縁を合致させて当該耐熱材と補強材とを互いに重ね合わせた重合体を作製した。
【００７０】
円筒状の芯金の外周面に、重合体を、耐熱材を内側にしてうず巻き状であって耐熱材が１回多くなるように捲回して、内周側及び外周側の両方に耐熱材が露出した筒状母材を作製した。この筒状母材においては、耐熱材の軸方向の両端部はそれぞれ補強材の軸方向に突出（はみ出し）している。
【００７１】
貫通孔を有するキャビティの該貫通孔に段付きコアを嵌挿することによって内部に中空円筒部が形成された図９に示す金型を準備し、該金型の段付きコアに筒状母材を挿入した。
【００７２】
金型の中空円筒部に配した筒状母材をコア軸方向に１９６Ｎ／ｍｍ２（２トン／ｃｍ２）の圧力で圧縮成形し、貫通孔を規定する円筒状の内周面と円筒状の外周面と軸方向の環状の端面とを備えた円筒状ガスケットを作製した。この円筒状ガスケットにおいて、耐熱材の密度は１．２１Ｍｇ／ｍ３であり、補強材の質量は、円筒状ガスケットの質量の４１％（耐熱材５９％）を占めるものであった。
【００７３】
比較例２
密度が１．１５Ｍｇ／ｍ３であって、厚さが０．４ｍｍの膨張黒鉛シートからなる耐熱材を準備した。
【００７４】
金属細線として線径０．２０ｍｍのオーステナイト系ステンレス鋼線を一本使用して編み機(図示せず)で連続的に編んで得られる網目の目幅が縦４ｍｍ、横３ｍｍ程度の円筒状編組金網を一対のローラ間に通して所定の幅の帯状金網を作製し、帯状金網を所定の長さに切断した補強材を準備した。
【００７５】
以下、比較例１と同様の方法で、円筒状ガスケットを作製した。この円筒状ガスケットにおいて、耐熱材の密度は１．３０Ｍｇ／ｍ３であり、補強材の質量は、円筒状ガスケットの質量の４２％を占めるものであった。
【００７６】
次に、上記した実施例１ないし実施例５並びに比較例１及び比較例２で得た円筒状ガスケットを図１７に示す差し込み型排気管継手に組み込み、ガス漏れ量（ｌ／ｍｉｎ）及び締結バンドによる締付けトルクの低下率（％）ついて試験した結果を説明する。
【００７７】
＜ガス漏れ量の試験条件及び試験方法＞
＜試験条件＞
締付けバンドによる締付け力：１２Ｎ・ｍ
加振角度：±０．５°（内管固定）
加振周波数（揺動速度）：５０Ｈｚ
温度（図１７に示す内管４４の外表面温度）：室温（２５℃）〜５００℃
試験時間：２４時間
【００７８】
＜試験方法＞
室温（２５℃）において５０Ｈｚの加振周波数で±０．５°の揺動運動を継続しながら１時間で５００℃の温度まで昇温し、その温度を２２時間保持した状態で揺動運動を継続し、２２時間経過後、１時間で室温まで降温し、室温（試験開始前）でのガス漏れ量と試験時間２４時間経過後のガス漏れ量を測定した。
【００７９】
＜ガス漏れ量の測定方法＞
図１７に示す差し込み型排気管継手の外管４０の開口部を閉塞し、内管４４側から、３０ｋＰａの圧力で乾燥空気を流入し、継手部分（内管４４と外管４０との間の隙間）からのガス漏れ量を流量計にて、（１）試験初期（試験開始前）及び（２）２４時間の試験経過後の２回測定した。
【００８０】
表１及び表２は、上記試験結果を示す。
【００８１】
【表１】
2015111002.tif 000003
【００８２】
【表２】
2015111002.tif 000004
【００８３】
表１及び表２に示す試験結果から、実施例１ないし実施例５からなる円筒状ガスケットは、ガス漏れ量及び締付けトルクの低下率において、比較例１及び比較例２からなる円筒状ガスケットよりも優れていることがわかる。比較例の円筒状ガスケットのガス漏れ量が増加したのは、円筒状ガスケットのヘタリや応力緩和等による締付けバンドの締付け力の大幅な低下に起因するものであることが確認された。
【００８４】
以上説明したように、本発明の円筒状ガスケットは、膨張黒鉛からなる耐熱材の密度が１．２１〜１．５８Ｍｇ／ｍ３を呈し、金網からなる補強材の質量が円筒状ガスケットの質量の５０〜８０％を占めているので、密封性に寄与する柔軟性と、締付けバンドによる締付け力を受け止める剛性とを合わせもっており、差し込み型排気管継手に組み込まれ、締付けバンドによって強固に締め付けられても当該円筒状ガスケットはヘタリ等の不具合を生じることがなく、悪路走行により継手部に振動荷重、曲げトルクや内、外管間にこじれが繰返し生じた場合においても、排気管の継手部からのガス漏れを極力防止することできる。
【符号の説明】
【００８５】
１  耐熱材
２  補強材
５  帯状金網
１０  重合体
１１、３３  筒状母材
１３  キャビティ
１４  段付きコア
１５  中空円筒部
１６  金型
１７  パンチ
２３  円筒状ガスケット
【図１】
2015111002.tif 000005
【図２】
2015111002.tif 000006
【図３】
2015111002.tif 000007
【図４】
2015111002.tif 000008
【図５】
2015111002.tif 000009
【図６】
2015111002.tif 000010
【図７】
2015111002.tif 000011
【図８】
2015111002.tif 000012
【図９】
2015111002.tif 000013
【図１０】
2015111002.tif 000014
【図１１】
2015111002.tif 000015
【図１２】
2015111002.tif 000016
【図１３】
2015111002.tif 000017
【図１４】
2015111002.tif 000018
【図１５】
2015111002.tif 000019
【図１６】
2015111002.tif 000020
【図１７】
2015111002.tif 000021
【図１８】
2015111002.tif 000022
【図１９】
2015111002.tif 000023
【図２０】
2015111002.tif 000024
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
金網からなると共に圧縮された補強材と、該補強材の金網の網目を充填していると共に圧縮された膨張黒鉛からなる耐熱材とを具備しており、当該補強材と耐熱材とが互いに絡み合って構造的一体性を有しており、該耐熱材の密度は、１．２１〜１．５８Ｍｇ／ｍ３を呈しており、該補強材の質量は、全体の質量の５０〜８０％の割合を占めていることを特徴とする差し込み型排気管継手に用いられる円筒状ガスケット。